(57)【要約】      （修正有）【課題】ストイキ〜リッチ雰囲気でＮＯｘをＮＯｘ吸脱着層から脱離させ易くすると共に、脱離したＮＯｘやＨＣ等の浄化率を向上できる自動車用排ガス浄化触媒の提供。【解決手段】一体構造型担体１上に触媒層２を備え、上記触媒層が、上記一体構造型担体側から順に、第１浄化層２１、ＮＯｘ吸脱着層２３、第２浄化層２２が積層されて構成され、単位容積当たりの上記触媒層の付着量（ｇ／Ｌ）が、下記式（１）及び（２）の関係を満たす。第１浄化層：第２浄化層＝０．４２８：１〜１．５：１・・・式（１）、ＮＯｘ吸脱着層：（第１浄化層＋第２浄化層）＝１．９：１〜２．４５：１・・・式（２）【選択図】図１
2020168587.tif 000002
【特許請求の範囲】
【請求項１】
一体構造型担体上に触媒層を備える自動車用排ガス浄化触媒であって、
上記触媒層が、上記一体構造型担体側から順に、第１浄化層、ＮＯｘ吸脱着層、第２浄化層が積層されて構成され、
上記一体構造型担体の単位容積当たりの上記触媒層の付着量（ｇ／Ｌ）が、下記式（１）及び下記式（２）の関係を満たすことを特徴とする自動車用排ガス浄化触媒。
第１浄化層：第２浄化層＝０．４２８：１〜１．５：１  ・・・式（１）
ＮＯｘ吸脱着層：（第１浄化層＋第２浄化層）＝１．９：１〜２．４５：１  ・・・式（２）
【請求項２】
上記第１浄化層と上記第２浄化層とが、同一の触媒成分を含むことを特徴とする請求項１に記載の自動車用排ガス浄化触媒。
【発明の詳細な説明】
【技術分野】
【０００１】
本発明は、自動車用排ガス浄化触媒に係り、更に詳細には、自動車用の内燃機関（ガソリン、ディーゼル）などから排出される排ガス中の炭化水素（ＨＣ）、一酸化炭素（ＣＯ）、及び窒素酸化物（ＮＯｘ）を浄化する自動車用排気ガス浄化触媒に関する。
【背景技術】
【０００２】
近年、石油資源の枯渇問題、地球温暖化問題などから、低燃費自動車の要求が高まっており、ディーゼル自動車や、希薄燃焼のガソリン自動車の開発が注目されている。
【０００３】
このような自動車においては、排ガス雰囲気が理論空燃状態に比べリーン（酸素過剰雰囲気）となるが、リーン域で通常の三元触媒を適用させた場合、過剰な酸素の影響からＮＯｘ浄化作用が不十分となるという問題がある。このため酸素が過剰となってもＮＯｘを浄化できる自動車用排ガス浄化触媒の開発が望まれる。
【０００４】
このような、リーン域のＮＯｘを浄化する触媒としては、例えば、窒素酸化物吸着成分（塩基性金属）と白金とを組み合わせ、上記窒素酸化物吸着成分にＮＯｘを吸着させ、ストイキ〜リッチ雰囲気でＮＯを放出させて浄化する自動車用排ガス浄化触媒が提案されている。
【０００５】
特許文献１の特開２００３−３２０２５２号公報には、触媒層をＮＯｘ吸脱着層と浄化層との２層構造とし、触媒機能を吸着と浄化とに分けることでＮＯｘ触媒の性能を向上させた自動車用排ガス浄化触媒が開示されている。
【先行技術文献】
【特許文献】
【０００６】
【特許文献１】特開２００３−３２０２５２号公報
【発明の概要】
【発明が解決しようとする課題】
【０００７】
しかしながら、特許文献１に記載のものにあっては、下層にＮＯｘ吸脱着層、上層に浄化層という構造であるため、上層の浄化層で下層のＮＯｘ吸脱着層に吸着したＮＯｘを脱離させるＨＣやＣＯ等の還元剤が酸化され、ＮＯｘ吸脱着層に届き難いため、ＮＯｘの吸着・脱離が効率よく行われずＮＯｘ吸脱着層にＮＯｘが蓄積され易い。
【０００８】
一方、還元剤を下層のＮＯｘ吸脱着層に届き易くするために上層の浄化層を薄くすると、脱離したＮＯｘや、ＨＣ、ＣＯ等の浄化能力が低下してしまう。
【０００９】
このように、ＮＯｘ吸脱着層でのＮＯｘの脱離効率の向上と、浄化層でのＮＯｘ、ＨＣ等の浄化率の向上とを、両立させることは困難であり、近年の排ガス規制に対応するには、排ガス浄化触媒が大型化してしまう。
【００１０】
本発明は、このような従来技術の有する課題に鑑みてなされたものであり、その目的とするところは、ストイキ〜リッチ雰囲気でＮＯをＮＯｘ吸脱着層から脱離させ易くすると共に、脱離したＮＯｘやＨＣ等の浄化率を向上できる自動車用排ガス浄化触媒を提供することにある。
【課題を解決するための手段】
【００１１】
本発明者は、上記目的を達成すべく鋭意検討を重ねた結果、２層の浄化層でＮＯｘ吸脱着層を挟み、これらの付着量を所定の範囲にすることにより、上記目的が達成できることを見出し、本発明を完成するに至った。
【００１２】
即ち、本発明の自動車用排ガス浄化触媒は、一体構造型担体上に触媒層を備える。
そして、上記触媒層が、上記一体構造型担体側から順に、第１浄化層、ＮＯｘ吸脱着層、第２浄化層が積層されて構成され、
上記一体構造型担体の単位容積当たりの上記触媒層の付着量（ｇ／Ｌ）が、下記式（１）及び下記式（２）の関係を満たすことを特徴とする；
第１浄化層：第２浄化層＝０．４２８：１〜１．５：１  ・・・式（１）
ＮＯｘ吸脱着層：（第１浄化層＋第２浄化層）＝１．９：１〜２．４５：１  ・・・式（２）
【発明の効果】
【００１３】
本発明によれば、浄化層を２層に分け、該２層の浄化層でＮＯｘ吸脱着層を挟むことしたため、ストイキ〜リッチ雰囲気でＮＯｘ吸脱着層からＮＯｘが脱離し易く、かつ浄化率が高い自動車用排ガス浄化触媒を提供することができる。
【図面の簡単な説明】
【００１４】
【図１】本発明の触媒層の層構造を示す図である。
【図２】２層構造の触媒層を示す図である。
【発明を実施するための形態】
【００１５】
本発明の自動車用排ガス浄化触媒について詳細に説明する。
上記自動車用排ガス浄化触媒は、図１に示すように、  セラミックや金属ハニカム等の一体構造型担体上に、貴金属などの触媒成分を含む触媒層を備え、上記触媒層は、上記一体構造型担体側から順に、第１浄化層、ＮＯｘ吸脱着層、第２浄化層が積層されて成る。
【００１６】
ＮＯｘ吸脱着層は、酸化性雰囲気下においてＮＯxを吸蔵し、還元性雰囲気下においてＮＯxを還元してＮＯを放出する層であり、触媒成分と窒素酸化物吸着成分とを含む。
【００１７】
また、浄化層は、ＮＯｘを還元すると共にＣＯやＨＣを酸化して排ガスを浄化する層であり、触媒成分を含み、必要に応じて窒素酸化物吸着成分をさらに含んで成る。
【００１８】
排ガス中のＮＯｘは、例えば、硝酸バリウムとなってＮＯｘ吸脱着層に吸着され、エンジンからの雰囲気変動（リッチスパイク等）によって、雰囲気中のＨＣやＣＯ等の還元剤が増加すると硝酸バリウムが還元されてＮＯｘ吸脱着層からＮＯが放出される。
【００１９】
そして、ＮＯｘ吸脱着層から放出されたＮＯは浄化層で浄化されてＮ２となる。
浄化層における、還元剤（Ｒ）による窒素酸化物の浄化反応を下記反応式に示す。
ＮＯｘ  ＋  Ｒ  →  １／２Ｎ２  ＋  ＲＯｘ  ・・・反応式
【００２０】
しかし、ＮＯｘ吸脱着層からＮＯが放出されても、浄化層と接触せずに浄化されなかったＮＯは、硝酸バリウムとなって再びＮＯｘ吸脱着層に吸着されてしまう。
【００２１】
図２に示すようなＮＯｘ吸脱着層と浄化層とが１層ずつである２層構成の触媒層では、浄化層の浄化能力を充分発揮させるために、浄化層の厚さが厚くなる。すると、還元剤が浄化層で酸化され易くなりＮＯｘ吸脱着層に達する還元剤が少なくなって、ＮＯｘ吸脱着層からＮＯが放出され難くなる。
【００２２】
また、ＮＯｘ吸脱着層の下側（一体構造型担体側）で放出されたＮＯは浄化層と接触し難く、特にＮＯｘ吸脱着層の下側で吸着されたＮＯｘはＮＯｘ吸脱着層に吸着され続け、ＮＯｘ吸脱着層の下側ではＮＯｘの入れ替えが行われ難く、吸着・脱離効率が低下する。
【００２３】
本発明の自動車用排ガス浄化触媒は、上記のように浄化層を２層に分け、ＮＯｘ吸脱着層を２層の浄化層で挟んだ層構造であるため、上側の第２浄化層の厚さを薄くすることができ、第２浄化層で酸化されずにＮＯｘ吸脱着層に達する還元剤が増加してＮＯｘ吸脱着層からＮＯが効率よく放出される。
【００２４】
さらに、ＮＯｘ吸脱着層の下側（一体構造型担体側）にも第１浄化層を有するため、ＮＯがＮＯｘ吸脱着層の下側で放出されても第１浄化層と接触し易く浄化され易いため、再びＮＯｘ吸脱着層に吸着されることが抑制され、ＮＯの浄化率が向上する。
【００２５】
本発明の自動車用排ガス浄化触媒は、一体構造型担体の単位容積当たりの触媒層の付着量（ｇ／Ｌ）が、下記式（１）式（２）を満たす。
第１浄化層：第２浄化層＝０．４２８：１〜１．５：１  ・・・式（１）
ＮＯｘ吸脱着層：（第１浄化層＋第２浄化層）＝１．９：１〜２．４５：１  ・・・式（２）
【００２６】
触媒層が式（１）と式（２）とを同時に満たすことで、ＮＯｘ吸脱着層からのＮＯの放出促進と、放出されたＮＯの浄化率の向上とを両立できる。
【００２７】
＜ＮＯｘ吸脱着層＞
ＮＯｘ吸脱着層の触媒成分としては、ＰｔやＰｄ等の白金族の貴金属が用いられ、窒素酸化物吸着成分と共に一緒に無機酸化物基材上に担持される。
【００２８】
ＮＯｘ吸脱着層中の白金族の貴金属の含有量は、一体構造型担体１Ｌあたり、０．０５〜１０ｇ／Ｌであることが好ましい。上記貴金属の量が上記範囲内であると、十分な触媒性能を発揮させることができる。
【００２９】
上記無機酸化物基材としては、アルミナ（Ａｌ２Ｏ３）、酸化マグネシウム（ＭｇＯ）、酸化ランタン（Ｌａ２Ｏ３）、酸化セリウム（ＣｅＯ２）、酸化ジルコニウム（ジルコニア、ＺｒＯ２）、酸化ネオジム（Ｎｄ２Ｏ３）、酸化イットリウム（Ｙ２Ｏ３）などの無機酸化物が挙げられ、アルミナ（Ａｌ２Ｏ３）は大きな表面積を有するため、好ましく使用できる。
【００３０】
上記無機酸化物基材の平均粒子径は、２．０〜６０μｍであることが好ましく、５．０〜４０μｍであることがより好ましい。また、上記無機酸化物基材のＢＥＴ比表面積は、５０〜７５０ｍ２／ｇであることが好ましく、１５０〜７５０ｍ２／ｇであることがより好ましい。このような無機酸化物基材は、触媒成分を十分に担持することができる。
【００３１】
上記窒素酸化物吸着成分としては、塩基性アルカリ金属酸化物、アルカリ土類金属酸化物、酸化バリウム、またはこれらの炭酸塩および水酸化物が挙げられ、上記無機酸化物基材に分散された状態で堆積される。窒素酸化物吸着成分は、二酸化窒素と反応して、対応する硝酸塩を形成して窒素酸化物を吸着する。
【００３２】
触媒層中の窒素酸化物吸着成分の含有量は、一体構造型担体１Ｌあたり３０〜５０（ｇ／Ｌ）であることが好ましい。
【００３３】
＜浄化層＞
【００３４】
浄化層の触媒成分は、ロジウム（Ｒｈ）であり、触媒成分は、それ単独又は窒素酸化物吸着成分と一緒に無機酸化物基材に担持される。
【００３５】
触媒成分としてロジウム（Ｒｈ）以外の貴金属を含んでいてもよいが、ロジウム以外の貴金属を含有すると、ロジウムとロジウム以外の貴金属とが合金化して触媒性能が低下することがあるため、浄化層の触媒成分はロジウムのみであることが好ましい。
【００３６】
浄化層中のロジウムの含有量は、一体構造型担体１Ｌあたり、０．０５〜１０ｇ／Ｌであることが好ましい。ロジウムの量が上記範囲内であると、十分な触媒性能を発揮させることができる。
【００３７】
第１浄化層と上記第２浄化層の触媒成分は、同一組成の触媒であっても異なる組成の触媒であっていてもよいが、同一組成の触媒であると異なる触媒を用意する必要がなく簡便に作製できる。
【００３８】
浄化層に用いられる窒素酸化物吸着成分及び無機酸化物基材は、上記ＮＯｘ吸脱着層と同様のものを使用できる。
【００３９】
＜自動車用排ガス浄化触媒の作製＞
本発明の排ガス浄化触媒は、ハニカム等の一体構造型担体上に、前記触媒成分を担持させることができればよく、公知の製造方法により作製することができる。
【００４０】
例えば、触媒成分となる貴金属塩の溶液と無機酸化物基材とを混合・焼成して触媒成分が無機酸化物基材に担持された粉末を得、これにバインダ及び溶媒を加えてスラリーとし、当該スラリーに一体構造型担体を浸し、乾燥、焼成して触媒を得る方法。また、貴金属塩と無機酸化物基材とを溶媒に入れ、ボールミルなどの湿式粉砕機を用いてスラリーとし、このスラリーに一体構造型担体を浸し、乾燥、焼成して触媒を得る方法等を挙げることができる。
【実施例】
【００４１】
以下、本発明を実施例により詳細に説明するが、本発明は下記実施例に限定されるものではない。
【００４２】
（浄化層塗工用スラリーの作製）
ジルコニア（平均粒子径２５μｍ、ＢＥＴ比表面積約１８０ｍ２／ｇ）と硝酸ロジウムとを混合し、水分減量がなくなるまで乾燥した後、耐久炉５００℃で１時間焼成し、ロジウム担持ジルコニア粉末を得た。
このロジウム担持ジルコニア粉末とアルミナゾルとを混合し、水を加えて浄化層塗工用スラリー得た。
【００４３】
（ＮＯｘ吸脱着層塗工用スラリーの作製）
アルミナ（平均粒子径１５μｍ、ＢＥＴ比表面積約６０ｍ２／ｇ）とテトラアンミン白金水酸塩溶液とを混合し、水分減量がなくなるまで乾燥した後、耐久炉８５０℃で１時間焼成し、白金担持アルミナ粉末を得た。
この白金担持アルミナ粉末とアルミナゾルとを混合し、水を加えてＮＯｘ吸脱着層塗工用スラリー得た。
【００４４】
［実施例１］
容量が２．１Ｌの一体構造型担体（ハニカム）に、焼成後の付着量が４４ｇ／Ｌになるように浄化層塗工用スラリーを塗布・乾燥した後、耐久炉８５０℃で１時間焼成して第１浄化層を形成した。
【００４５】
第１浄化層を形成した一体構造型担体に、焼成後の付着量が２１０ｇ／ＬになるようにＮＯｘ吸脱着層塗工用スラリーを塗布・乾燥した後、耐久炉８５０℃で１時間焼成してＮＯｘ吸脱着層を形成した。
【００４６】
第１浄化層及びＮＯｘ吸脱着層を形成した一体構造型担体に、酸化バリウム（ＢａＯ）として付着量が４３ｇ／Ｌになるように酢酸バリウム水溶液を含浸し、乾燥した後、耐久炉８５０℃で１時間焼成して窒素酸化物吸着成分を担持させた。
【００４７】
さらに、第１浄化層及びＮＯｘ吸脱着層を形成した一体構造型担体に、焼成後の付着量が６６ｇ／Ｌになるように浄化層塗工用スラリーを塗布・乾燥した後、耐久炉８５０℃で１時間焼成して第２浄化層を形成し、排ガス浄化触媒を得た。
【００４８】
［実施例２〜実施例６、比較例１〜４］
第１浄化層、ＮＯｘ吸脱着層、第２浄化層を、表１に示す付着量に替える他は実施例１と同様にして、排ガス浄化触媒を得た。
【００４９】
＜評価＞
排ガス浄化触媒をコンバータに挿入して２，２Ｌディーゼルエンジンの実車に搭載し、ＪＣＯ８モード  ホット及びコールドコンバインでのトータル残存率評価を行った。
評価結果を表１に示す。
残存率＝未反応量／発生量×１００      
浄化率＝１００−残存率
【００５０】
【表１】
2020168587.tif 000003
【００５１】
実施例と比較例との比較から、式（１）、式（２）を満たす実施例は、ＮＯｘ、ＴＨＣ（トータルハイドロカーボン）共に残存率が低下し、浄化率が高いことがわかる。
【符号の説明】
【００５２】
１    一体構造型担体
２    触媒層
２１    第１浄化層
２２    第２浄化層
２３    ＮＯｘ吸脱着層  
【図１】
2020168587.tif 000004
【図２】
2020168587.tif 000005